(57)【特許請求の範囲】
【請求項１】
基材シートの少なくとも一方の面に顔料を含むフッ素樹脂層が形成された太陽電池モジュール用裏面保護シートにおいて、
前記フッ素樹脂層の厚さ方向における顔料の密度が、基材シート側よりも基材シート反対側の方が高くなっており、
前記フッ素樹脂層の基材シート反対側におけるＪＩＳ Ｂ０６０１−１９９４に準拠し測定した算術平均粗さ（Ｒａ）が１．０μｍ以上である太陽電池モジュール用裏面保護シート。
【請求項２】
前記顔料が、二酸化チタン、表面処理二酸化チタン、シリカ、表面処理シリカから成る群から選択される１種又は２種以上である請求項１に記載の太陽電池モジュール用裏面保護シート。
【請求項３】
基材シートの一方の面に前記フッ素樹脂層が形成され、基材シートの他方の面に接着層が形成されてなる請求項１に記載の太陽電池モジュール用裏面保護シート。
【請求項４】
基材シートの少なくとも一方の面に、フッ素樹脂と顔料を含む塗工液を塗布し、乾燥させることにより、前記基材シート反対側となる面におけるＪＩＳ Ｂ０６０１−１９９４に準拠し測定した算術平均粗さ（Ｒａ）が１．０μｍ以上のフッ素樹脂層を形成させて太陽電池モジュール用裏面保護シートを製造する方法であって、
前記フッ素樹脂層は、フッ素樹脂と顔料と溶媒とを含む塗工液を基材シートの少なくとも一方の面に塗布することと、該基材シートの未乾燥塗膜表面が、下向きになるように基材シートを設置して該塗膜を乾燥処理し、フッ素樹脂層を形成する乾燥することを含む太陽電池モジュール用裏面保護シートの製造方法。
【請求項５】
前記乾燥処理において、前記未乾燥塗膜の乾燥温度が、前記塗工液に含まれる溶媒の沸点未満の温度で行うことを特徴とする請求項４に記載の太陽電池モジュール用裏面保護シートの製造方法。
【請求項６】
請求項１〜３のいずれか１項に記載の太陽電池モジュール用裏面保護シートを裏面に備えている太陽電池モジュール。
【発明の詳細な説明】
【技術分野】
【０００１】
本発明は、太陽電池モジュール用裏面保護シート、並びにそれを備えた太陽電池モジュールに関する。
本願は、２００９年３月２７日に、日本に出願された特願２００９−７８７０７号に基づき優先権を主張し、その内容をここに援用する。
【背景技術】
【０００２】
太陽の光エネルギーを電気エネルギーに変換する装置である太陽電池モジュールは、二酸化炭素を排出せずに発電できるシステムとして注目されている。その太陽電池モジュールには、高い発電効率とともに、屋外で使用した場合にも長期間の使用に耐えうる耐久性が求められている。
図３は、太陽電池モジュールの一例を示す概略断面図である。
太陽電池モジュール５０の主な構成は、光発電素子である太陽電池セル４０、電気回路のショートを防ぐ電気絶縁体である封止材３０、封止材３０の表面に積層された表面保護シート（以下、フロントシートと記す）１０と、封止材３０の裏面に積層された裏面保護シート（以下、バックシートと記す。）２０とから概略構成されている。【０００３】
太陽電池モジュール５０に対して、屋外および屋内における長期間の使用に耐え得る耐候性および耐久性を付与するためには、太陽電池セル４０および封止材３０を風雨、湿気、砂埃、機械的な衝撃などから保護するとともに、太陽電池モジュール５０の内部を外気から遮断して密閉した状態に保つ必要がある。そのため、フロントシート１０およびバックシート２０は、耐候性に優れることが必要であり、特に、水蒸気透過性が低いことが要求されている。
また、バックシートにおいてはさらに、耐久性、光反射性を持たせる必要がある。【０００４】
従来、バックシートに耐久性や耐候性、光反射性、水蒸気バリア性などを持たせるために、基材シートにフッ素樹脂層を形成すると共に、二酸化チタン（ＴｉＯ２）やシリカ（ＳｉＯ２）などの無機顔料をフッ素樹脂層中に分散させたバックシートが提案されている。例えば、特許文献１には、水不透過性シートの少なくとも一方の面に硬化性官能基含有フッ素ポリマー塗料の硬化塗膜が形成されてなり、前記フッ素ポリマー塗料の硬化塗膜中に二酸化チタン等の顔料を均一に分散させた構造の太陽電池モジュールのバックシートが開示されている。
【先行技術文献】
【特許文献】
【０００５】
【特許文献１】特開２００７−３５６９４号公報
【発明の概要】
【発明が解決しようとする課題】
【０００６】
太陽電池モジュールにあっては、更なる性能向上のために種々検討がなされており、バックシートについても水蒸気バリア性や耐候性のより一層の改善が望まれている。
しかしながら、特許文献１に開示されたバックシートのように、フッ素樹脂層中に顔料を均一に分散した構造では、水蒸気バリア性や耐候性の改善には限界があった。バックシートの水蒸気バリア性や耐候性を高めるために、フッ素樹脂層中の顔料を増量した場合には、フッ素樹脂層と基材シートとの密着性が悪化してフッ素樹脂層が剥がれやすくなったり、フッ素樹脂層が割れ易くなるなどの問題が生じてしまう。【０００７】
本発明は、前記事情に鑑みてなされ、基材シートに顔料を含むフッ素樹脂層が形成された構成のバックシートにおいて、フッ素樹脂層の密着性を確保しつつ、水蒸気バリア性や耐候性を高めることが可能な技術の提供を目的とする。
【課題を解決するための手段】
【０００８】
前記目的を達成するため、本発明は、基材シートの少なくとも一方の面に顔料を含むフッ素樹脂層が形成されたバックシートにおいて、前記フッ素樹脂層の厚さ方向における顔料の密度が、基材シート側よりも基材シート反対面側の方が高くなっており、前記フッ素樹脂層の基材シート反対側におけるＪＩＳ Ｂ０６０１−１９９４に準拠し測定した算術平均粗さ（Ｒａ）が１．０μｍ以上であることを特徴とするバックシートを提供する。
【０００９】
本発明のバックシートにおいて、前記顔料が、二酸化チタン、表面処理二酸化チタン、シリカ、表面処理シリカから成る群から選択される１種又は２種以上であることが好ましい。
【００１０】
本発明のバックシートにおいて、基材シートの一方の面に前記フッ素樹脂層が形成され、基材シートの他方の面に接着層が形成された構造とすることが好ましい。
【００１１】
また本発明は、基材シートの少なくとも一方の面に、フッ素樹脂と顔料を含む塗工液を塗布し、乾燥させることにより、前記基材シート反対側となる面におけるＪＩＳ Ｂ０６０１−１９９４に準拠し測定した算術平均粗さ（Ｒａ）が１．０μｍ以上のフッ素樹脂層を形成させて太陽電池モジュール用裏面保護シートを製造する方法であって、前記フッ素樹脂層は、フッ素樹脂と顔料と溶媒とを含む塗工液を基材シートの少なくとも一方の面に塗布することと、該基材シートの未乾燥塗膜表面が、下向きになるように基材シートを設置して該塗膜を乾燥処理し、フッ素樹脂層を形成する乾燥することを含む太陽電池モジュール用裏面保護シートの製造方法を提供する。
【００１２】
本発明のバックシートの製造方法において、前記未乾燥塗膜の乾燥温度が、前記塗工液に含まれる溶媒の沸点未満の温度で行うことが好ましい。
【００１３】
また本発明は、太陽電池モジュール用裏面保護シートを裏面に備えている太陽電池モジュールを提供する。
【発明の効果】
【００１５】
本発明のバックシートは、基材シートの少なくとも一方の面に顔料を含むフッ素樹脂層が形成されたバックシートにおいて、フッ素樹脂層の厚さ方向における顔料の密度が、基材シート側よりも基材シート反対面側の方が高くなるように構成したものなので、フッ素樹脂層中に同量の顔料を均一に分散したバックシートと比べ、水蒸気バリア性、耐候性を向上させることができる。
また、フッ素樹脂層の厚さ方向における基材シート側の顔料密度が低いので、フッ素樹脂層と基材シートとの密着性が十分に得られ、フッ素樹脂層の剥がれを防止することができ、耐久性に優れている。
さらに、フッ素樹脂層の厚さ方向における基材シートと反対側の顔料密度が高いことで、フッ素樹脂層の表面粗さが大きくなるので、バックシートをロール巻きして保管後にバックシートを引き出す際にフッ素樹脂層が接していたシート面に密着してしまうブロッキングを防止できる。【００１６】
本発明のバックシートの製造方法は、フッ素樹脂と顔料と溶媒とを含む塗工液を調製し、この塗工液を基材シート面に塗工し、続いて該基材シートを未乾燥塗膜表面が下向きになるように設置し、該塗膜を乾燥させてフッ素樹脂層を形成することによって、前述したように水蒸気バリア性、耐候性、耐久性に優れたバックシートを簡単に製造することができる。【００１７】
本発明の太陽電池モジュールは、本発明に係る前記バックシートをモジュールの裏面（背面）に備えているので、水蒸気バリア性、耐候性に優れ、屋外での長期間の使用に耐えうる耐久性を保持したものとなる。
【図面の簡単な説明】
【００１８】
【図１Ａ】本発明の太陽電池モジュール用裏面保護シートの一例の断面図である。
【図１Ｂ】本発明の太陽電池モジュール用裏面保護シートの他の例の断面図である。
【図２】図１Ａ及び図１Ｂの要部拡大図である。
【図３】本発明の太陽電池モジュールの概略構成図である。
【発明を実施するための形態】
【００１９】
図３は、本発明のバックシートを有する太陽電池モジュールの概略構成図である。
図３に例示するように、この太陽電池モジュール５０は、太陽電池セル４０とこれを被覆する封止材３０と、該封止材３０の表面（受光面）側に固定されたフロントシート１０と、封止材３０の裏面（背面）側に固着されたバックシート２０とを有する構成になっている。屋外および屋内において長期間の使用に耐えうる耐候性および耐久性を太陽電池モジュールにもたせるためには、太陽電池セル４０および封止材３０を風雨、湿気、砂埃、機械的な衝撃などから守り、太陽電池モジュールの内部を外気から遮断して密閉した状態に保つことが必要である。このため、バックシート２０には、高い水蒸気バリア性や耐候性が求められている。さらに、このバックシートには、太陽電池モジュール５０の受光面から入射した光が、複数の太陽電池セル４０間の隙間を通って裏面側に抜け出すことによる受光ロスを少しでも減少させるために、バックシート２０になるべく高い反射率を持たせることが求められている。
【００２０】
図１Ａ及び図１Ｂは、本発明のバックシートの構造を例示する断面図である。
図１Ａのバックシート２０は、基材シート２１の一方の面にフッ素樹脂層２２が積層され、基材シート２１の他方の面に直接接着層２３が積層された構成になっている。図１Ｂのバックシート２０は、基材シート２１の一方の面にフッ素樹脂層２２が積層され、基材シート２１の他方の面にラミネート用接着剤層２４を介して接着層２３が積層された構成になっている。
【００２１】
前記フッ素樹脂層２２は、ベースとなるフッ素樹脂２６中に二酸化チタンなどの顔料２５が含まれている。図２は、図１Ａ及び図１Ｂの要部拡大図であり、前記バックシート２０のフッ素樹脂層２２における厚さ方向の顔料２５の偏在状態を示している。本実施形態のバックシート２０では、フッ素樹脂層２２の厚さ方向における顔料２５の密度が、基材シート側よりも基材シート反対面側（外面側）の方が高くなっている。なお、図２は顔料偏在状態の一例を示すものに過ぎず、本発明は図２の図示に限定されない。顔料２５の密度は、フッ素樹脂層２２の厚さ方向の基材シート側から基材シート反対面側に向けて漸次増加する傾斜パターンであってもよいし、基材シート側から基材シート反対面側に向けて段階的に顔料２５の密度が増加するパターンでもよい。また、フッ素樹脂層２２の基材シート側は顔料密度が低い方が望ましく、この基材シート側が顔料２５を含まないフッ素樹脂２６からなっていてもよい。
【００２２】
前記基材シート２１として用いうる樹脂シートとしては、一般に太陽電池モジュール用保護シートにおける樹脂シートとして使用されているものが使用できる。例えば、ポリエチレン、ポリプロピレン、ポリスチレン、ポリメタクリル酸メチル、ポリテトラフルオロエチレン、ポリアミド（ナイロン６、ナイロン６６）、ポリアクリロニトリル、ポリ塩化ビニル、ポリエチレンテレフタレート（ＰＥＴ）、ポリブチレンテレフタレート（ＰＢＴ）、ポリエチレンナフタレート（ＰＥＮ）、ポリオキシメチレン、ポリカーボネート、ポリフェニレンオキシド、ポリエステルウレタン、ポリｍ−フェニレンイソフタルアミド、ポリｐ−フェニレンテレフタルアミド、アクリル樹脂、アクリロニトリル‐ブタジエン樹脂（ＡＢＳ樹脂）、エポキシ樹脂、ポリスチレン‐ポリカーボネートアロイ樹脂、フェノール樹脂等の樹脂からなるシートが挙げられる。なかでも、ＰＥＴ、ＰＢＴ、ＰＥＮ等のポリエステルからなるシートが好ましく、より具体的にはＰＥＴシートが好ましいものとして挙げられる。
また、前記ＰＥＴ、ＰＢＴ、ＰＥＮ等のポリエステルからなる基材シート２１は、公知の方法で耐加水分解性が付与されたものであることがより好ましい。これらの好適な樹脂シートを基材シート２１として用いた場合、当該バックシート２０の水蒸気バリア性、電気絶縁性、耐熱性、耐薬品性をより向上させることができる。
【００２３】
なお、上記基材シート２１は、有機フィラー、無機フィラー、紫外線吸収剤等の各種添加剤を含んだものであってもよい。また、基材シート２１表面には、耐候性、耐湿性等を高めるための蒸着層がさらに設けられていてもよい。蒸着層は、例えば、プラズマ化学気相成長法、熱化学気相成長法、光化学気相成長法などの化学気相法、または、真空蒸着法、スパッタリング法、イオンプレーティング法などの物理気相法により形成される。蒸着層は、無機酸化物から構成されるものであり、二酸化ケイ素（ＳｉＯ２）や酸化アルミニウム（Ａｌ２Ｏ３）などの金属酸化物などからなるものが好適である。蒸着層は、一種の金属酸化物からなるものであっても、複数種の金属酸化物からなるものであってもよい。
【００２４】
前記基材シート２１の厚さとしては、太陽電池システムが要求する電気絶縁性に基づいて選択すればよい。例えば、前記基材シート２１が樹脂シートである場合には、該膜厚が１０〜３００μｍの範囲であることが好ましい。より具体的には、前記基材シート２１がＰＥＴシートである場合には、軽量性および電気絶縁性の観点から、該ＰＥＴシートの厚さは１０〜３００μｍの範囲であることが好ましく、３０〜２００μｍの範囲であることがより好ましく、５０〜１５０μｍであることがさらに好ましい。
【００２５】
前記フッ素樹脂層２２は、ベース樹脂であるフッ素含有樹脂と、顔料と、溶媒とを含む塗工液を調製し、この塗工液を基材シート２１の一方の面に塗工し、乾燥させることで形成される。
【００２６】
前記塗工液に配合するフッ素含有樹脂としては、本発明の効果を損なわず、フッ素を含有する樹脂であれば特に限定されないが、前記塗工液の溶媒（有機溶媒または水）に溶解し、架橋可能であるものが好ましい。該フッ素含有樹脂の好ましい例としては、旭硝子社製のルミフロン（商品名）、セントラル硝子社製のＣＥＦＲＡＬＣＯＡＴ（商品名）、ＤＩＣ社製のＦＬＵＯＮＡＴＥ（商品名）等のクロロトリフルオロエチレン（ＣＴＦＥ）を主成分としたポリマー類や、ダイキン工業社製のゼッフル（商品名）等のテトラフルオロエチレン（ＴＦＥ）を主成分としたポリマー類が挙げられる。
【００２７】
前記ルミフロン（商品名）は、ＣＴＦＥと数種類の特定のアルキルビニルエーテル、ヒドロキシアルキルビニルエーテルとを主な構成単位として含む非結晶性のポリマーである。該ルミフロン（商品名）のように、ヒドロキシアルキルビニルエーテルのモノマー単位を有するポリマーは、溶剤可溶性、架橋反応性、基材密着性、顔料分散性、硬さ、および柔軟性に優れるので好ましい。
前記ゼッフル（商品名）は、ＴＦＥと有機溶媒可溶性の炭化水素オレフィンとの共重合体であり、なかでも反応性の高い水酸基を備えた炭化水素オレフィンを有する場合には、溶剤可溶性、架橋反応性、基材密着性、および顔料分散性に優れるので好ましい。
【００２８】
また、フッ素含有樹脂として、硬化性官能基を有するフルオロオレフィンのポリマーを使用することもでき、硬化性官能基としては、水酸基、カルボキシル基、アミノ基、グリシジル基などが挙げられる。
【００２９】
また、前記塗工液には、前記フッ素含有樹脂と共重合可能なモノマーを配合してもよく、このようなモノマーとしては、例えば酢酸ビニル、プロピオン酸ビニル、酪酸ブチル、イソ酪酸ビニル、ピバル酸ビニル、カプロン酸ビニル、バーサチック酸ビニル、ラウリン酸ビニル、ステアリン酸ビニル、シクロヘキシルカルボン酸ビニル、および安息香酸ビニル等のカルボン酸のビニルエステル類や、メチルビニルエーテル、エチルビニルエーテル、ブチルビニルエーテルおよびシクロヘキシルビニルエーテル等のアルキルビニルエーテル類が挙げられる。
【００３０】
さらに、前記塗工液に配合するフッ素含有樹脂は、１種以上のモノマーからなるポリマーであってもよく、三元重合体であってもよい。例えば、ＶｄＦとＴＦＥとヘキサフルオロプロピレンとの三元重合体であるＤｙｎｅｏｎ  ＴＨＶ（商品名；３Ｍ社製）が挙げられる。そのような多元重合体は、それぞれのモノマーが有する特性をポリマーに付与することができるので好ましい。例えば前記Ｄｙｎｅｏｎ  ＴＨＶ（商品名）は、比較的低温で製造することができ、エラストマーや炭化水素ベースのプラスチックにも接着でき、柔軟性や光学的透明度にも優れるので好ましい。
【００３１】
前記塗工液に含まれる溶媒としては、本発明の効果を損なうものでなければ特に限定されず、例えばメチルエチルケトン（ＭＥＫ）、シクロヘキサノン、アセトン、メチルイソブチルケトン（ＭＩＢＫ）、トルエン、キシレン、メタノール、イソプロパノール、エタノール、ヘプタン、酢酸エチル、酢酸イソプロピル、酢酸ｎ−ブチル、またはｎ−ブチルアルコールのうち、いずれか１種以上を有する溶媒を好ましく用いることができる。なかでも、塗工液中のベース樹脂成分の溶解性および塗膜中への残留性の低さ（低い沸点温度）、シリカの分散性の観点から、前記溶媒はキシレン、シクロヘキサノン、またはＭＥＫのうち、いずれか１種以上を有するものであることがより好ましい。
【００３２】
前記フッ素樹脂層２２は耐候性、耐擦傷性を向上させるため、架橋剤により硬化していることが好ましい。該架橋剤としては、本発明の効果を損なうものでなければ特に限定されず、金属キレート類、シラン類、イソシアネート類、およびメラミン類が好ましく用いられるものとして挙げられる。前記バックシートを屋外において３０年以上使用することを想定した場合、耐候性の観点からは、前記架橋剤として、脂肪族のイソシアネート類が好ましい。
【００３３】
前記顔料２５は、本発明の効果を損なうものでなければ特に限定されず、フッ素樹脂層２２中の分散が良好で、高い反射率が得られ、耐久性に優れたフッ素樹脂層２２を形成し得るものが好ましく、例えば、二酸化チタン、表面処理二酸化チタン、カーボンブラック、マイカ、ポリアミドパウダー、窒化ホウ素、酸化亜鉛、酸化アルミニウム、シリカ、表面処理シリカなどが挙げられ、二酸化チタン、表面処理二酸化チタン、シリカ、表面処理シリカがより好ましい。
具体的には、充填剤としては、耐久性や紫外線遮蔽性を付与するため、被覆および表面処理されたルチル型二酸化チタンである「タイピュア  Ｒ１０５（商品名、デュポン社製）」、および、ジメチルシリコーンの表面処理によってシリカ表面の水酸基を修飾した疎水性シリカであるＣＡＢ−Ｏ−ＳＩＬ  ＴＳ  ７２０（商品名、Ｃａｂｏｔ社製）が好適に用いられる。
【００３４】
フッ素樹脂層２２中の顔料２５の含有量は、固形分比でフッ素樹脂１００質量部に対し、１０〜１００質量部の範囲が好ましく、２０〜９０質量部の範囲がより好ましい。
顔料２５の含有量が前記範囲未満であると、顔料２５を基材シート反対面側に高密度で集めたとしても、フッ素樹脂層２２の水蒸気バリア性や耐候性の改善効果が十分に得られなくなる。一方、顔料２５の含有量が前記範囲を超えると、顔料が過剰になって、顔料２５の密度を基材シート側で低くしても、フッ素樹脂層２２と基材シート２１との密着性が悪くなったり、塗工液の粘度が著しく上昇し、塗工適性が悪くなり、乾燥後の塗工面にスジや気泡痕が生じる可能性がある。
【００３５】
前記塗工液には、前記フッ素含有ポリマー、前記顔料２５及び前記溶媒の他に、硬化剤（架橋剤）、架橋促進剤、触媒、紫外線吸収剤、可塑剤、酸化防止剤などの添加剤を含めることもできる。
【００３６】
架橋促進剤としては、例えば、ジブチルジラウリン酸スズやジオクチルジラウリン酸スズが用いられ、この架橋促進剤はフッ素含有樹脂とイソシアネートとの架橋を促進するために用いられる。
【００３７】
フッ素樹脂層２２の表面は、顔料２５が基材シート反対面側で高密度になっていることからある程度の粗さがあり、ＪＩＳ  Ｂ６０１−１９９４に準拠し測定した算術平均表面粗さ（Ｒａ）が１．０μｍ以上であることが好ましい。前記表面粗さ（Ｒａ）が１．０μｍ以上であれば、バックシート２０をロール巻きして保管後、バックシート２０を引き出す際に、フッ素樹脂層２２が接していたシート面に密着してしまうブロッキングを防止できる。表面粗さ（Ｒａ）が１．０未満では、前記ブロッキングが発生してシートの取り扱い性が悪くなる。
【００３８】
前記接着層２３としては、バックシートとして使用する場合に太陽電池モジュール５０の背面に積層する際に、封止材３０との密着性向上の観点から、熱可塑性樹脂が好ましく、ポリエチレン樹脂、ポリプロピレン樹脂、塩化ビニリデン樹脂、塩化ビニル樹脂、フッ素樹脂、アセタール系樹脂、アクリロニトリル‐スチレン共重合樹脂（ＡＳ樹脂）、アクリロニトリル‐ブタジエン‐スチレン共重合樹脂（ＡＢＳ樹脂）、メチルメタクリレート‐ブタジエン‐スチレン共重合樹脂（ＭＢＳ樹脂）、アクリルウレタン樹脂、エチレン−酢酸ビニル共重合体（ＥＶＡ）、エチレン−メタクリル酸共重合体（ＥＭＭＡ）、エチレン−メタクリル酸共重合体の分子間を金属イオンで架橋したアイオノマー樹脂などが挙げられる。
さらに、封止材３０と熱接着することが可能なように、熱接着性を有していることが好ましい。ここで、熱接着性とは、加熱処理によって接着性を発現する性質のことである。
該加熱処理における温度としては、通常５０〜２００℃の範囲である。熱接着性を有する観点から、接着層２３としては、エチレン−酢酸ビニル共重合体（ＥＶＡ）、エチレン−メタクリル酸共重合体（ＥＭＡＡ）、アイオノマー樹脂、およびそれらの混合物からなる群から選択される１種からなる樹脂が好ましい。一般に、前記封止材３０はＥＶＡからなる封止樹脂であることが多く、この場合、前記接着層２３がＥＶＡを主成分とするポリマーからなる樹脂であることにより、封止材３０と接着層２３との密着性を向上させることができる。
【００３９】
前記接着層２３の厚さとしては、本発明の効果を損なわない限り特に制限されない。より具体的には、接着層２３のベース樹脂がＥＶＡである場合には、軽量性および電気絶縁性等の観点から。その厚さは、１０〜２００μｍの範囲であることが好ましく、２０〜１５０μｍの範囲であることがより好ましい。
【００４０】
前記接着層２３には、必要に応じてその他のポリマーや各種の配合剤を添加してもよい。その他のポリマーとしては軟質重合体や、その他の有機高分子充填剤が用いられる。
また各種の配合剤としては、有機化合物、無機化合物のいずれであってもよく、樹脂工業において通常用いられる配合剤が用いられる。例えば、老化防止剤、安定剤、二酸化チタンなどの顔料、難燃剤、可塑剤、結晶核剤、塩酸吸収剤、帯電防止剤、無機フィラー、滑剤、ブロッキング防止剤、紫外線吸収剤が用いられる。
【００４１】
本発明のバックシートは、基材シート２１の一方の面にフッ素樹脂層２２が積層され、基材シート２１の他方の面にラミネート用接着剤層２４を介して接着層２３が積層されていてもよい（図１Ｂ）。前記ラミネート用接着剤層２４に用いる接着剤としては、例えばアクリル系接着剤、ウレタン系接着剤、エポキシ系接着剤、エステル系接着剤などが挙げられる。これらの接着剤は１種を単独で用いてもよく、２種以上を組み合わせて用いてもよい。
【００４２】
本実施形態のバックシート２０は、基材シート２１に形成されたフッ素樹脂層２２の厚さ方向における顔料２５の密度が、基材シート側よりも基材シート反対面側の方が高くなるように構成したものなので、フッ素樹脂層２２中に同量の顔料２５を均一に分散した場合と比べ、バックシート２０の水蒸気バリア性、耐候性を向上させることができる。
また、フッ素樹脂層２２の厚さ方向における基材シート側の顔料密度が低いので、フッ素樹脂層２２と基材シート２１との密着性が十分に得られ、フッ素樹脂層２２の剥がれを防止することができ、耐久性に優れている。
さらに、フッ素樹脂層２２の厚さ方向における基材シート側の顔料密度が高いことで、フッ素樹脂層２２の表面粗さが大きくなるので、バックシート２０をロール巻きして保管後、バックシート２０を引き出す際にフッ素樹脂層２２が接していたシート面に密着してしまうブロッキングを防止できる。
【００４３】
本発明のバックシートは、前記フッ素含有樹脂と前記顔料２５と前記溶媒とを含む塗工液を調製し、この塗工液を基材シート２１の上面に塗工し、続いて該基材シート２１を未乾燥塗膜表面が下向きになるように設置し、該塗膜を乾燥させてフッ素樹脂層２２を形成することを包含する本発明に係る製造方法によって製造することができる。
【００４４】
前記塗工液の組成は、本発明の効果を十分に発揮できれば特に限定されない。一例として、フッ素含有樹脂としてクロロトリフルオロエチレン（ＣＴＦＥ）系共重合体を用いた場合の塗工液の組成例を記すと、固形分比で前記ＣＴＦＥ系共重合体１００質量部に対し、顔料５〜１００質量部、硬化剤５〜２０質量部、架橋促進剤０．０００１〜０．０１質量部、メチルエチルケトンなどの溶媒５０〜２５０質量部を配合する塗工液組成が挙げられる。塗工液は、前述した各材料を混合し、分散機などによって顔料を十分に分散させることによって調製する。
【００４５】
前記塗工液を基材シート２１の上面に塗布する方法としては、バーコート法、リバースロールコート法、ナイフコート法、ロールナイフコート法、グラビアコート法、エアドクターコート法、ドクターブレードコート法など、従来公知の方法で行うことができ、所望の膜厚になるように塗布すればよい。
前記塗工液が硬化して形成される前記フッ素樹脂層２２の膜厚としては特に限定されず、例えば５μｍ以上の膜厚とすればよい。水蒸気バリア性、耐候性および軽量性の観点から、該フッ素樹脂層２２の膜厚としては、５〜１００μｍが好ましく、８〜５０μｍがより好ましく、１０〜２０μｍがさらに好ましい。
【００４６】
本発明の製造方法において、塗工液を基材シート２１の上面に塗布した後、その塗膜が未乾燥の状態のうちに、基材シート２１を未乾燥塗膜表面が下向きになるように保持してゆっくりと乾燥させる必要がある。基材シート２１の未乾燥塗膜表面を下向きに保持する方法は特に限定されず、単シートの場合は、基材シート２１の塗工していない端部をクリップなどの固定治具で保持したり、基材シート２１の塗工していない面側を吸着保持するなどの方法を用いることができ、長尺シートの場合は、塗工液を基材シート２１の上面に塗布した後、塗工機中で塗工面を反転させればよい。
【００４７】
未乾燥塗膜表面を下向きに保持することで、塗膜中の顔料２５が次第に沈降し、その結果、図２に示すように顔料２５の密度が、フッ素樹脂層２２の厚さ方向の基材シート側から基材シート反対面側に向けて漸次高くなる傾斜パターンが形成される。
【００４８】
本発明における乾燥方式については、乾燥塗膜中の顔料の含有密度が、所望の傾斜パターンを形成し得る方式であればよく、特に制限されず、様々な方式を用いることができる。この乾燥方式としては、例えば赤外線加熱乾燥、電熱加熱乾燥、ホットプレート加熱乾燥、熱風対流乾燥などの方式が上げられるが、これらのなかで、顔料の含有密度の傾斜パターンを制御するのが容易な点から、熱風対流乾燥方式が好ましい。
【００４９】
前記塗布した塗工液の乾燥プロセスにおける温度は、塗膜がゆっくり乾燥される温度とし、前記塗工液に配合する溶媒の沸点よりも低い温度が好ましく、溶媒の沸点よりも１０〜３０℃低い温度とすることが好ましい。
これによって、図２に示すように、フッ素樹脂層２２の厚さ方向における顔料２５の密度が、基材シート側よりも基材シート反対面側（外面側）の方が高くなっているフッ素樹脂層２２が形成される。
【００５０】
その後、基材シート２１の他方の面側にラミネート用接着剤を塗布し、その上にＥＶＡシートを重ねてラミネートし、接着層２３を積層することによって、図１Ｂに示すバックシート２０が製造される。また、基材シート２１の他方の面側に、直接接着層２３を形成することによっても製造することができる（図１Ａ）。
【００５１】
本発明のバックシートの製造方法によれば、顔料２５の密度が、基材シート側よりも基材シート反対面側（外面側）の方が高くなっているフッ素樹脂層２２を有し、水蒸気バリア性、耐候性、耐久性に優れたバックシート２０を簡単に製造することができる。
【００５２】
本発明の太陽電池モジュールは、図３に示すように、太陽電池モジュール５０の裏面（背面）の封止材３０に、前述したバックシート２０を接着したものである。
この太陽電池モジュール５０の種類や構造は特に限定されず、アモルファスシリコン太陽電池、結晶シリコン太陽電池、微結晶シリコン太陽電池、ガリウムヒ素などの化合物半導体型太陽電池、色素増感型太陽電池とすることができる。
本発明の太陽電池モジュールは、前記バックシート２０を、このモジュールを構成する封止材の裏面（背面）に接着してなるものなので、水蒸気バリア性、耐候性に優れ、屋外での長期間の使用に耐えうる耐久性を保持したものとなる。
【実施例】
【００５３】
実施例１
［フッ素樹脂層形成用塗工液］
メチルエチルケトン１２０質量部、シリカ（Ｃａｂｏｔ社製、商品名：ＣＡＢ−Ｏ−ＳＩＬ  ＴＳ−７２０）１８．２質量部、二酸化チタン（デュポン社製、商品名：タイピュア  Ｒ−１０５）１００質量部を混合した後、Ｔ．Ｋ．ホモディスパー（プライミクス社製）にて３０分間分散させ、顔料分散液を調整した。
調整した顔料分散液８７質量部にフッ素樹脂としてＣＴＦＥ系共重合体（旭硝子社製、商品名：ルミフロンＬＦ２００、固形分濃度６０質量％）１００質量部、脂肪族系イソシアネート架橋剤（住化バイエルウレタン社製、スミジュールＮ３３００、固形分濃度１００質量％）１０．７質量部、架橋促進剤としてジオクチルジラウリン酸スズ０．０００１質量部、メチルエチルケトン１１０質量部を配合してフッ素樹脂層形成用塗工液を調製した。【００５４】
接着剤層形成用塗工液
ウレタン系接着剤の主剤（三井化学社製、商品名：「タケラックＡ−５１５）９０質量部と硬化剤（三井化学社製、商品名：「タケネートＡ−３」）１０質量部の量で配合し、ラミネート用接着剤層形成用塗工液とした。【００５５】
ＰＥＴフィルム（帝人デュポンフィルム社製、商品名：メリネックスＳ、厚さ１２５μｍ）の一方の面（片面）に、前記フッ素樹脂層形成用塗工液を乾燥後の塗膜厚みが１５μｍとなるようにバーコーターにて塗工し、未乾燥塗膜表面が下向きとなるように設置し、塗膜表面側に温度６０℃、風速２ｍ／ｓの熱風を吹き付けて９０秒間乾燥させ、フッ素樹脂層が形成されたＰＥＴフィルムを得た。【００５６】
得られたフッ素樹脂層が形成されたＰＥＴフィルムの裏面（フッ素樹脂層の非形成面）に、前記接着剤層形成用塗工液を、乾燥後の厚みが５μｍとなるようにバーコーターを用いて塗工し、８０℃で１分間乾燥後、厚さ１００μｍのＥＶＡフィルムを貼り合せた。その後、２３℃５０％ＲＨ環境下で７日間放置して、実施例１のバックシートを作製した。【００５７】
実施例２
実施例１において二酸化チタンの量を５０質量部としたこと以外は、実施例１と同様にして、実施例２のバックシートを作製した。【００５８】
実施例３
実施例１においてＣＴＦＥ系共重合体に替えてＴＦＥ系ポリマー（ダイキン工業社製、商品名：ゼッフル、固形分濃度６５質量％）を同量使用したこと以外は、実施例１と同様にして、実施例３のバックシートを作製した。【００５９】
比較例１
実施例１において未乾燥塗膜表面が上向きとなるように設置し、塗膜表面側に温度１２０℃、風速２ｍ／ｓの熱風を吹き付けて６０秒間乾燥させたこと以外は、実施例１と同様にして、比較例１のバックシートを作製した。【００６０】
比較例２
実施例２において未乾燥塗膜表面が上向きとなるように設置し、塗膜表面側に温度１２０℃、風速２ｍ／ｓの熱風を吹き付けて６０秒間乾燥させたこと以外は、実施例１と同様にして、比較例２のバックシートを作製した。【００６１】
比較例３
実施例１において未乾燥塗膜表面が上向きとなるように設置し、塗膜表面側に温度２５℃、風速２ｍ／ｓの風を吹き付けて１２０秒間乾燥させたこと以外は、実施例１と同様にして、比較例３のバックシートを作製した。【００６２】
比較例４
実施例２において未乾燥塗膜表面が上向きとなるように設置し、塗膜表面側に温度２５℃、風速２ｍ／ｓの風を吹き付けて１２０秒間乾燥させたこと以外は、実施例１と同様にして、比較例４のバックシートを作製した。【００６３】
前記実施例１〜３、比較例１〜４におけるバックシートのフッ素樹脂層作製条件を表１にまとめて記す。【００６４】
【表１】
0005538364.tif 000002
【００６５】
前記実施例１〜３、比較例１〜４でそれぞれ作製したバックシートについて、光沢、表面粗さ、密着力、水蒸気バリア性評価、耐候性試験及びブロッキング性を、下記の条件で測定・評価した。その結果をまとめて表２に記す。【００６６】
＜光沢＞
ＪＩＳ  Ｚ８７４１−１９９７に従って、日本電色工業社製、グロスメーターＶＧ２０００を用いて、作製したバックシートのフッ素樹脂層表面の鏡面光沢度（６０o）を測定した。【００６７】
＜表面粗さ＞
算術平均粗さ（Ｒａ）
ＪＩＳ  Ｂ０６０１−１９９４に従い、カットオフ値λｃ＝０．８ｍｍ、評価長さｌｎ＝１０ｍｍとし、ミツトヨ社製サーフテストＳＶ−３０００Ｓ４を使用して、作製したバックシートのフッ素樹脂層表面の算術平均粗さを測定した。【００６８】
＜密着力＞
ＪＩＳ  Ｋ５６００−５−６：１９９９に準拠し、作製した実施例１〜３、比較例１〜４の各バックシートのフッ素樹脂層に１ｍｍ角の格子状切り込みを１０×１０マス作製し、セロハンテープ（ニチバン社製：ＣＴ２４）を貼着し、該テープを剥がした際、１００マスの内、剥離したマス目の数を調べ、下記の評価基準で密着力を評価した。
Ａ：非常に良好  ０マス以上５マス未満の剥離
Ｂ：良好        ５マス以上１０マス未満の剥離
Ｃ：やや悪い    １０マス以上２０マス未満の剥離
Ｄ：悪い        ２０マス以上の剥離【００６９】
＜水蒸気バリア性評価＞
作製したバックシートを９０ｍｍ×９０ｍｍに切断し、この試験片をＡＳＴＭ  Ｆ１２４９に従って水蒸気透過度測定装置（ＭＯＣＯＮ社製：ＰＥＲＭＡＴＲＡＮ−Ｗ  ３／３３）を用いて４０℃−９０％ＲＨの条件で水蒸気透過度を測定し、水蒸気バリア性の評価を実施した。【００７０】
＜耐候性試験＞
作製したバックシートを７０ｍｍ×１５０ｍｍに切断し、サンシャインカーボンウェザーメーター（スガ試験機社製：ＷＥＬ−ＳＵＮ−ＨＣ・Ｂ）に設置し、直接照射により試験を実施した。なお、試験条件として、ブラックパネル温度：６３±３℃、水スプレー時間１８分／１２０分で実施した。評価においては、クラックの有無を確認した。クラック有をＢ、クラック無しをＡとして評価した。【００７１】
＜ブロッキング性＞
作製したバックシートを、Ａ４の大きさ（縦２９７ｍｍ×横２１０ｍｍ）で切り出した。切り出したシートをフッ素樹脂層とフッ素樹脂層がない面とが接するように１０枚重ねた後、その上下をＡ４サイズ、厚さ３ｍｍの塩化ビニル製の板で挟み、重さ１ｋｇの重りを乗せ４０℃、８０％ＲＨの恒温恒湿槽中で７日間保管後、２３℃、５０％ＲＨの恒温室内で１時間静置した。次いで、そのシートを上から順に手で剥がし、シートの積層界面で抵抗なく剥がれるかを、下記の評価基準に従って評価した。
Ａ：抵抗なく剥がれる（ブロッキングなし）
Ｂ：抵抗がある（ブロッキングあり）  【００７２】
【表２】
0005538364.tif 000003
【００７３】
表２の結果より、フッ素樹脂層の形成の際に、未乾燥塗膜表面が下向きとなるように設置し、且つ乾燥を溶媒（メチルエチルケトン、沸点＝７９．５）の沸点未満で行った実施例１〜３のバックシートは、フッ素樹脂層の厚さ方向における顔料（二酸化チタン、シリカ）の密度が、基材シート側よりも基材シート反対面側（外面側）の方が高くなった。
実施例１〜３のバックシートは、基材シート反対面側（外面側）に顔料が偏在していることで、そのフッ素樹脂層の光沢（グロス）が１０〜１１程度と低くなり、表面粗さ（Ｒａ）が１．０μｍ以上になった。
実施例１〜３のバックシートは、基材シート側の顔料が低密度となったことから、フッ素樹脂層中の顔料が均一に分散した構造である比較例１，２のバックシートに比べ、フッ素樹脂層と基材シートとの密着性に優れていた。
また、実施例１〜３のバックシートは、フッ素樹脂層中の顔料が均一に分散した構造である比較例１，２のバックシートに比べ、水蒸気透過度が低くなり、従来品よりも優れた水蒸気バリア性を有していた。
また、実施例１〜３のバックシートは、フッ素樹脂層の表面粗さが１．０μｍ以上であることから、ブロッキング性が良好であった。
以上の結果から、本発明のバックシートは、フッ素樹脂層の基材シートに対する密着性を確保しつつ、水蒸気バリア性や耐候性を高めることができる。従って本発明のバックシートは、太陽電池モジュール用のバックシートとして有用である。【００７４】
一方、比較例１，２のバックシートは、フッ素樹脂層の形成の際に、未乾燥塗膜表面を上向きとし、且つ乾燥を溶媒の沸点以上の温度で行ったことから、塗膜中の顔料の移動が起こる前に乾燥が完結し、フッ素樹脂層中に顔料が均一に分散した状態となった。
その結果、比較例１，２のバックシートは、フッ素樹脂層の光沢（グロス）が高くなり、表面粗さ（Ｒａ）が０．６１〜０．７９μｍと低くなった。
また、比較例１，２のバックシートは、実施例１〜３と比べ、フッ素樹脂層と基材シートとの密着性が悪かった。
また、比較例１，２のバックシートは、実施例１〜３と比べて水蒸気透過度が高くなり、水蒸気バリア性が劣っていた。また、耐候性は良好であったものの、ブロッキング性が悪かった。【００７５】
また、比較例３，４のバックシートは、フッ素樹脂層の形成の際に、未乾燥塗膜表面を上向きとし、且つ乾燥を溶媒の沸点未満の温度で行ったことから、実施例１〜３の場合とは逆に、基材シート側に顔料が高密度に偏在し、基材シート反対面側の顔料の密度が低い構造となった。
比較例３，４のバックシートは、基材シート反対面側の顔料の密度が低いために、顔料が均一に分散している比較例１，２と比べ、フッ素樹脂層の光沢（グロス）が高くなり、表面粗さ（Ｒａ）が０．１０〜０．１２μｍと低くなった。
また、比較例３，４のバックシートは、基材シート側に顔料が高密度に偏在していることから、フッ素樹脂層と基材シートとの密着性が悪かった。
また、比較例３，４のバックシートは、実施例１〜３と比べて水蒸気透過度が高くなり、水蒸気バリア性が劣り、さらに耐候性及びブロッキング性についても悪かった。
【産業上の利用可能性】
【００７６】
本発明のバックシートは、基材シートに顔料を含むフッ素樹脂層が形成された構成のバックシートにおいてフッ素樹脂層の密着性を確保しつつ、水蒸気バリア性や耐候性を高めることができ、太陽電池モジュール用のバックシートとして有用である。
【符号の説明】
【００７７】
１０  …表面保護シート
２０  …裏面保護シート（バックシート）
２１  …基材シート
２２  …フッ素樹脂層
２３  …接着層
２４  …ラミネート用接着剤層
２５  …顔料
２６  …フッ素樹脂
３０  …封止材
４０  …太陽電池セル
５０  …太陽電池モジュール
【図１Ａ】
0005538364.tif 000004
【図１Ｂ】
0005538364.tif 000005
【図２】
0005538364.tif 000006
【図３】
0005538364.tif 000007